(57)【要約】      （修正有）【課題】麻織物の形態安定性に劣る、皺が生じやすい、発色性や染色堅牢度が低い等の欠点を改善し、麻織物の特長を表現した従来の麻調織物では表現出来なかった意匠性の高い異色スラブ表現を付与した麻調織物を提供する。【解決手段】以下の条件(1)〜(3)を満足する仮撚スラブ加工糸を有する異色スラブ麻調清涼織物。(1)濃色に染色された部分と淡色に染色された部分、或いは異色に染色された部分のそれぞれの部分に太部と細部が存在し、それぞれがランダムに出現するスラブ形態を有する。(2)Ｒ率が８％以下のセルロースフィラメント糸と、該セルロース系フィラメント糸に対して異色に染色可能な繊維のフィラメント糸とで構成される。(3)Ｒ率が８％以下のセルロース系フィラメント糸の混率が５０重量％以上で構成される。Ｒ率は、試料の標準状態の質量及び絶乾質量より式Ｒ（％）＝［（ｍ−ｍ'）／ｍ'］×１００によって算出する。【選択図】図１
2012062589.tif 000002
【特許請求の範囲】
【請求項１】
主として、下記条件を満足する仮撚スラブ加工糸を有してなる異色スラブ麻調清涼織物。
(1) 濃色に染色された部分と淡色に染色された部分、或いは異色に染色された部分のそれぞれの部分に太部と細部が存在し、それぞれがランダムに出現するスラブ形態を有する。
(2) 以下に示すＲ率が８％以下のセルロース系フィラメント糸と、該セルロース系フィラメント糸と混用して染色したときに、該セルロース系フィラメント糸に対して異色に染色可能な繊維のフィラメント糸とで構成される。
(3) 以下に示すＲ率が８％以下のセルロース系フィラメント糸の混率が５０重量％以上で構成される。
Ｒ率は、試料約２０ｇを採り、その標準状態の質量及び絶乾質量を量り、次式によって算出し、小数点以下２桁を四捨五入して得られる。
Ｒ（％）＝［（ｍ−ｍ' ）／ｍ' ］×１００
ｍ  ：試料の標準状態の質量（ｇ）
ｍ' ：試料の絶乾質量（ｇ）
ここで、標準状態の質量は、予備乾燥（試料を相対湿度１０〜２５％、温度５０℃を超えない環境で恒量にすること）した後、標準状態（温度２０±２℃、相対湿度６５±４％）の試験室に放置して恒量になった状態の質量であり、絶乾質量は、試料を温度１０５±２℃の熱風乾燥機中に放置して恒量になった状態の質量である。
【請求項２】
Ｒ率が８％以下のセルロース系フィラメント糸がセルロースアセテート繊維フィラメント糸である請求項１に記載の異色スラブ麻調清涼織物。
【発明の詳細な説明】
【技術分野】
【０００１】
本発明は、異色スラブ麻調清涼織物に関し、更に詳しくは意匠性に優れた異色効果の杢調を有し、爽やかな清涼感、快適な着用感、高級感等に優れた異色スラブ麻調清涼織物に関するものである。
【背景技術】
【０００２】
麻織物は、麻の有する繊度斑による独特の杢調やドライで清涼感のある風合いと、中空構造からくる軽量感、適度なハリコシ感や吸湿性と放湿性に優れる等から快適な高級夏物衣料として広く認められている。しかし一方では、皺になり易く洗濯堅牢度や湿摩擦堅牢度が低い等、取り扱い上の問題や発色性に劣る点、また高価であり価格も不安定である等の問題もある。麻の上記特長を表現しつつ欠点を補ったものを生産するため様々な開発がなされ、多くの商品が市販されているが、未だ満足のいく商品は得られているとは言い難い。
【０００３】
例えば、ポリエステル系フィラメント糸を用いて仮撚加工等でスラブ外観を付与した織物を用いた商品も多種開発された。しかし、ワキシィで硬い風合い、吸湿性が無いためのムレ感、静電性等の問題があり、また、爽やかな清涼感のある織物は得られていない。
【発明の概要】
【発明が解決しようとする課題】
【０００４】
本発明の目的は、麻織物の有する形態安定性に劣る、皺が生じやすい、発色性や染色堅牢度が低い等の欠点を改善し、従来の麻調織物では表現出来なかった意匠性の高い異色スラブ表現を付与し、ドライタッチ、軽量感、膨らみ感、ナチュラルな杢調、爽やかな清涼感に優れ、吸湿性と放湿性に富みムレ感の少ない快適な着用感を有する等、麻織物の特長を表現した麻調織物を、生産性の高い方法をもって、安定した価格で安価に提供することにある。
【課題を解決するための手段】
【０００５】
本発明の基本構成は、主として、下記条件を満足する仮撚スラブ加工糸からなる異色スラブ麻調清涼織物にある。
(1) 濃色に染色された部分と淡色に染色された部分、或いは異色に染色された部分のそれぞれの部分に太部と細部が存在し、それぞれがランダムに出現するスラブ形態を有する。
(2) 以下に示すＲ率が８％以下のセルロース系フィラメント糸と、該セルロース系フィラメント糸と混用して染色した時に、該セルロース系フィラメント糸に対して異色に染色可能な繊維のフィラメント糸とで構成される。
(3) 以下に示すＲ率が８％以下のセルロース系フィラメント糸の混率が５０重量％以上で構成される。
Ｒ率は、試料約２０ｇを採り、その標準状態の質量及び絶乾質量を量り、次式によって算出し、小数点以下２桁を四捨五入して得られる。
Ｒ（％）＝［（ｍ−ｍ' ）／ｍ' ］×１００
ｍ  ：試料の標準状態の質量（ｇ）
ｍ' ：試料の絶乾質量（ｇ）
ここで、標準状態の質量は、予備乾燥（試料を相対湿度１０〜２５％、温度５０℃を超えない環境で恒量にすること）した後、標準状態（温度２０±２℃、相対湿度６５±４％）の試験室に放置し、恒量になった状態の質量であり、絶乾質量は、試料を温度１０５±２℃の熱風乾燥機中に放置して恒量になった状態の質量である。
【発明の効果】
【０００６】
本発明によれば、麻織物の有する形態安定性に劣る、皺が生じやすい、発色性や染色堅牢度が低い等の欠点を改善し、従来の麻調織物では表現出来なかった異色杢調表現やドライタッチ、軽量感、膨らみ感、ナチュラルな杢調、爽やかな清涼感等に優れ、吸湿性と放湿性に富みムレ感の少ない快適な着用感等、麻織物の特長を表現した異色スラブ麻調清涼織物を、生産性の高い方法で安定した価格をって安価に得られる。
【図面の簡単な説明】
【０００７】
【図１】ギシャ織りの織組織を示す組織図である。
【図２】マット織りの織組織を示す組織図である。
【図３】本発明に係る異色スラブ麻調清涼織物を製造するための製造工程の一例を示す工程図である。
【発明を実施するための形態】
【０００８】
本発明の仮撚スラブ加工糸は、その製造方法を特に限定するものではないが、その加工糸のスラブ形態は濃色に染色された部分と淡色に染色された部分、或いは異色に染色された部分のそれぞれの部分に太部と細部が存在し、それぞれがランダムに出現するスラブ形態を有する必要がある。
【０００９】
濃色に染色された部分と淡色に染色された部分、或いは異色に染色された部分を有しない場合には、杢表現が繊度差のみの平面的な表現の織物となり、本発明の目的の一つである、麻の杢表現を麻では表現出来ないより意匠性の高いものを得ることが出来ない。また、その濃淡部分や異色部分に、それぞれ太部と細部が存在し、それぞれがランダムに出現するスラブ形態を有していないと、意匠性の高いナチュラルな杢表現が得られない。例えば、芯糸に異色（濃色）になるフィラメント糸を使用した仮撚スラブ加工糸ではスラブの太部の表面には異色（濃色）糸が出ないため、目立たずパンチ不足になる。花糸に異色（濃色）になるフィラメント糸を使用した仮撚スラブ加工糸では、スラブの太部の表面に異色（濃色）糸が出るために目立ち過ぎ、こなれたナチュラルな表現に欠ける。
【００１０】
本発明におけるＲ率が８％以下のセルロース系フィラメント糸とは、セルロースを原料として、再生或いは半合成された繊維のフィラメント糸であればよく、再生繊維としては例えばビスコースレーヨン、リヨセル等が、半合成繊維としては、例えばセルロースジアセテート繊維、セルローストリアセテート繊維等が挙げられるが、その製法や種類を特に限定するものではない。また該フィラメント糸は、繊維の表面形状、艶、繊度などを特に限定するものではなく、得られる織物表現を考慮して任意に選定すればよい。
【００１１】
本発明においてセルロース系フィラメント糸のＲ率が８％を超えると、水膨潤性による収縮が問題となり洗濯収縮、形態安定性、湿潤堅牢度の問題や、保水性が高く速乾性に劣る等の問題が生じる。例えば、Ｒ率の低いポリエステル系フィラメント糸（Ｒ率０．４％）との複合によりこの問題を解決するためには、ポリエステル系フィラメント糸の混率を高める必要があり、ポリエステル系フィラメント糸の欠点である金属光沢、発色性、ワキシィな硬い風合いが強調され、本発明の目的とする清涼織物は得られない。
【００１２】
本発明にあって、Ｒ率が８％以下のセルロース系フィラメント糸と混用して染色するときの、該セルロース系フィラメント糸に対して、異色に染色可能な繊維のフィラメント糸とは、Ｒ率が８％以下のセルロース系フィラメント糸と染色する染料の種類が異なるものや、染料が同じでも染色性が異なり明瞭な濃淡差が生じるものであればよく、その品種は特に限定するものではない。例えば、異色に染色可能な繊維のフィラメント糸として、カチオン可染型のポリエステル系フィラメント糸は強度補強の観点からも好適に用いられる
。またビスコースレーヨンやキュプラ等は、吸湿性や発色性、高級感のある光沢に優れ好ましく用いられる。
【００１３】
本発明の仮撚スラブ加工糸は、Ｒ率８％以下のセルロース系フィラメント糸と、該セルロース系フィラメント糸と混用して染色したときに、該セルロース系フィラメント糸に対して異色に染色可能な繊維のフィラメント糸とによって構成される必要がある。染色性の異なる糸条を配することにより異色スラブの表現が可能となり、Ｒ率８％以下のセルロース系フィラメント糸を配することにより高級感のある光沢や、麻調のドライ感、爽やかなソフトで清涼感に優れたタッチ、適度な放吸湿性、優れた発色性等が得られる。なお、該セルロース系フィラメント糸と混用して染色したときに、該セルロース系フィラメント糸に対して異色に染色可能なフィラメント糸の仮撚スラブ加工糸中の混率は、意匠性や風合いの観点から１５重量％〜４０重量％が好ましく用いられる。
【００１４】
本発明の仮撚スラブ加工糸は、Ｒ率８％以下のセルロース系フィラメント糸の混率が５０質量％以上必要である。セルロース系フィラメント糸の混率が５０質量％未満ではセルロース系フィラメント糸の特長が十分に活かせない。
本発明における織物の組織や密度、目付け、他の繊維や糸条との交織等は特に限定されるものではなく、得ようとする織物表現を考慮して任意に選定すればよい。
【００１５】
本発明のＲ率が８％以下のセルロース系フィラメント糸は、その製法や種類を特に限定するものではないが、アセテート繊維がその低屈折率からくる鮮明性、発色性、高級感のある光沢、適度なヤング率、分散染料可染性等を有しており好ましく用いられる。因みに、ジアセテートのＲ率は約６．５％、トリアセテートは約３．５％であり適度な吸湿性と速乾性を有し、沸水収縮率も約２〜３％と少ない。風合いや光沢の高級感の点からはトリアセテートの使用が更に好ましい。
【００１６】
本発明の織物は皺加工を施すことにより清涼感のあるナチュラルな表面感が得られるため、皺加工が好ましく用いられる。本来セルロース系フィラメント糸は皺加工によりナチュラルな皺の形成が容易であり、本発明の織物はＲ率８％以下のセルロース系フィラメント糸を豊富に含有しているためナチュラルな皺形成が容易に得られる。
【実施例】
【００１７】
以下、本発明を実施例により更に具体的に説明する。なお、風合いや発色性等はハンドリングと目視によって評価した。
【００１８】
〔実施例１〕
芯糸としてセミダル５６ｄｔｅｘ２４ｆＡ１１０ポリエステル系フィラメント糸（丸断面、三菱レイヨン社製）１本、第１効果糸２としてブライト８４ｄｔｅｘ２０ｆセルローストリアセテートフィラメント糸（菊型断面、Ｒ率３．５％、三菱レイヨン社製）１本と、第２効果糸３としてブライト３３ｄｔｅｘ１２ｆＥ２１０ポリエステル系フィラメント糸（丸断面、常圧カチオン可染型、三菱レイヨン社製）１本とを、それぞれ芯糸供給ローラー４、第１効果糸供給ローラー５、第２効果糸供給ローラー６を通して供給し、図３に示す装置を用いて、仮撚スラブ加工糸１４を製造した。ここで、ｄｔｅｘはデシテックスの略であり、ｆはフィラメントの略である。
【００１９】
このときの芯糸１の供給速度を４５ｍ／ｍｉｎ、第１効果糸ガイド７の芯糸走行方向に対する上下移動距離を３５０ｍｍとし、第１効果糸２の芯糸１に対するオーバーフィード率は、第１効果糸ガイド７が芯糸走行方向に移動するときの第１効果糸２の供給速度を芯糸１の供給速度と等しく、また第１効果糸ガイド７が芯糸走行方向とは逆方向へ移動するときの第１効果糸２の供給速度を芯糸１の供給速度の３３％（１４．９ｍ／ｍｉｎ）とし
た。第２効果糸ガイド８は固定位置にあり、第１効果糸ガイド７が第２効果糸ガイド８を挟んで、上流側に２００ｍｍ、下流側に５０ｍｍ往復動する。第２効果糸３の芯糸１に対するオーバーフィード率は、第２効果糸ガイド８の第１効果糸ガイド７に対する相対位置が、上流側にあるとき芯糸１の供給速度の５５％（２４．８ｍ／ｍｉｎ）、下流側にあるとき芯糸１の供給速度の１００％（４５ｍ／ｍｉｎ）とした。
【００２０】
上記供給速度で供給される芯糸１に第１効果糸２を合流させる。このとき、第１効果糸ガイド７を第２効果糸ガイド８を挟んで芯糸１の走行方向に沿った上流側と下流側へと往復移動させており、同時に第２効果糸３を第２効果糸ガイド８を介して芯糸１の固定位置に向けて合流させている。芯糸１に合流した第１及び第２効果糸２，３はヒーター９により加熱されたのち、仮撚スピンドル１０により仮撚数２４００Ｔ／Ｍで複合仮撚加工がなされ、デリバリーローラー１２を経てワインダー１３により巻き取られる。
以上の仮撚スラブ加工条件を表１にまとめた。
【００２１】
【表１】
2012062589.tif 000003
【００２２】
得られた仮撚スラブ加工糸の繊度は２７２ｄｔｅｘ、混率はセルローストリアセテート５６％、カチオン可染型ポリエステル２２％、通常のポリエステル２２％であった。得られた仮撚スラブ加工糸を経糸Ｗａと緯糸Ｗｆに用いてギシャ組織（図１参照）の織物を製織した。この生機を常法に従って染色仕上加工し、色はカチオン染料のレサイプを濃いこげ茶色に、分散染料のレサイプを淡いベイジュ色にして染色し、仕上げ巾１１３ｃｍ、経糸密度５７本/ ２．５４ｃｍ、緯糸密度４７本/ ２．５４ｃｍのギシャ織物を得た。
【００２３】
得られた織物は、濃い焦げ茶色と淡いベイジュ色がスラブ糸の太部と細部にそれぞれ存在し、ナチュラルにミックスされており、麻では表現出来ない異色スラブの、高級感のある意匠性に優れた麻調杢外観が得られた。また、セルローストリアセテートフィラメント糸の有する高級感のある上品で控えめな光沢、ソフトで爽やかな清涼感、仮撚スラブ加工による適度なシャリ感、ドライ感、膨らみ感が付与された、清涼感に富んだ異色スラブ麻調清涼織物であった。更に適度な吸湿性と放湿性、速乾性に優れ、着用時の汗によるベタツキ感の少ない快適な異色スラブ麻調清涼織物であった。
【００２４】
〔実施例２〕
実施例１で用いた仮撚スラブ加工糸を経糸と緯糸に用いてマット組織（図２参照）の織物を製織した。この生機を常法に従って染色仕上加工し、色も実施例１と同様の配色にて染色し、仕上げ巾１１３ｃｍ、経糸密度９４本／２．５４ｃｍ、緯糸密度７１本／２．５
４ｃｍのマット組織の織物を得た。得られた織物は、実施例１同様、濃い焦げ茶色と淡いベイジュ色がスラブ糸の太部と細部にそれぞれ存在し、ナチュラルにミックスされており、麻では表現出来ない異色スラブの、高級感のある意匠性に優れた麻調杢外観が得られた。また、セルローストリアセテートフィラメント糸の有する高級感のある上品で控えめな光沢、ソフトで爽やかな清涼感、仮撚スラブ加工による適度なシャリ感、ドライ感、膨らみ感が付与された、清涼感に富んだ異色スラブ麻調清涼織物であった。更に実施例１よりも密度も高く肉厚な織物ではあるが、適度な吸湿性と放湿性、速乾性に優れ、着用時の汗によるベタツキ感の少ない快適な異色スラブ麻調清涼織物であった。
【００２５】
〔比較例１〕
実施例１の仮撚スラブ加工糸のセルローストリアセテートフィラメント糸を、ブライト８４ｄｔｅｘ３６ｆＡ１１0 ポリエステルフィラメント糸（丸断面、三菱レイヨン社製）に変更した以外は、実施例１と同じ条件とした仮撚スラブ加工糸を用い、実施例１と同じ生機を作製した。この生機を常法により分散染料で染色仕上げを行い、色はカチオン染料のレサイプを濃いこげ茶色に、分散染料のレサイプを淡いベイジュ色にして染色し、実施例１と同様の密度に仕上げた。その結果、麻調の杢外観は得られたが、風合いが硬く、ワキシィで高級感の無い金属光沢を呈し、蒸れ感が有り爽やかな清涼感に欠ける等、本発明の目的とする清涼織物は得られなかった。
【００２６】
〔比較例２〕
実施例１の仮撚スラブ加工糸の芯糸セミダル５６ｄｔｅｘ２４ｆＡ１１０ポリエステル系フィラメント糸を、ブライト５０ｄｔｅｘ１２ｆのトリアセテートフィラメント糸（菊型断面、Ｒ率３．５％、三菱レイヨン社製）に変更し、効果糸のブライト３３ｄｔｅｘ１２ｆＥ２１０ポリエステル系フィラメント糸を、ブライト４０ｄｔｅｘ９ｆトリアセテートフィラメント糸（菊型断面、Ｒ率３．５％、三菱レイヨン社製）に変更した以外は、実施例１と同じ条件とした仮撚スラブ加工糸を用い、実施例１と同じ生機を作成した。この生機を常法により分散染料で染色仕上げを行い、色はベイジュ色に染色し実施例１と同様の密度に仕上げた。その結果、麻調の杢外観や、セルローストリアセテートフィラメント糸の有する高級感のある上品で控えめな光沢、ソフトで爽やかな清涼感、仮撚スラブ加工による適度なシャリ感、ドライ感、膨らみ感が付与された、清涼感に富んだ麻調清涼織物は得られたが、均一な染色表現であり、実施例１のような麻では表現出来ない異色スラブで高級感のある意匠性に優れた麻調杢外観は得られなかった。
【符号の説明】
【００２７】
１        芯糸
２        第１効果糸
３        第２効果糸
４        芯糸供給ローラー（マグネットテンサー）
５        第１効果糸供給ローラー
６        第２効果糸供給ローラー
７        第１効果糸ガイド
８        第２効果糸ガイド
９        ヒーター
１０      仮撚スピンドル
１２      デリバリーローラー
１３      ワインダー
１４      仮撚スラブ加工糸
Ｗａ      経糸
Ｗｆ      緯糸
【図１】
2012062589.tif 000004
【図２】
2012062589.tif 000005
【図３】
2012062589.tif 000006